СЫРЬЕВАЯ СМЕСЬ ДЛЯ ИЗГОТОВЛЕНИЯ ПОЖАРОБЕЗОПАСНОГО ОТДЕЛОЧНОГО МАТЕРИАЛА
CRUDE MIXTURE FOR PRODUCING FIRE-PROOF FINISHING MATERIAL

Изобретение относится к промышленности строительных материалов.
Известна сырьевая смесь, содержащая, вес.ч.: синтетический волокнистый наполнитель 100,0; жидкое стекло 16,0-50,0; мел 5,0-20,0; вода 30,0-70,0 [1].
Задачей изобретения является получение негорючего прочного отделочного материала.
Технический результат достигается тем, что сырьевая смесь для изготовления пожаробезопасного отделочного материала, содержащая наполнитель, жидкое стекло, воду, дополнительно включает дробленое пеностекло фракции 5-40 мм, а в качестве наполнителя - молотое листовое или тарное стекло фракции 0,1-5 мм, при следующем соотношений компонентов, мас.%: жидкое стекло 1,0-2,0; вода 25,0-30,0; цемент 24,0-38,0; дробленое пеностекло фракции 5-40 мм 15,0-20,0; молотое листовое или тарное стекло фракции 0,1-5 мм 20,0-25,0.
В таблице приведены составы сырьевой смеси для изготовления пожаробезопасного отделочного материала.
Таблица
Компоненты
Состав, мас.%:
1
2
3
4
Жидкое калиевое стекло
-
1,5
-
1,0
Жидкое натриевое стекло
2,0
-
1,5
-
Вода
25,0
27,5
27,5
30,0
Портландцемент
38,0
-
-
-
Белый цемент
-
31,0
-
-
Цветной цемент
-
-
31,0
-
Глиноземистый цемент
-
-
-
24,0
Дробленое пеностекло
15,0
17,5
17,5
20,0
Молотое листовое стекло
20,0
22,5
-
-
Молотое тарное стекло
-
-
22,5
25,0
Сырьевую смесь приготавливают следующим образом.
Компоненты дозируют в требуемых количествах. Цемент смешивают с молотым листовым или тарным стеклом фракции 0,1-5 мм, дробленым пеностеклом (отходами обработки пеностекла) фракции 5-40 мм, добавляют воду, жидкое калиевое или натриевое стекло и еще раз смешивают. Полученную смесь укладывают в металлические формы, предварительно смазанные маслом и оставляют до затвердевания.
Материал является негорючим (несгораемым). Прочность отделочного материала на сжатие в возрасте 28 сут. составит не менее 3 МПа.
Источники информации
1. SU 1159912, 1985.